КОМПОЗИЦИЯ ДЛЯ ПРОПИТКИ БЕТОНА
COMPOSITION FOR SATURATING CONCRETE

Изобретение касается составов композиций для пропитки поверхности бетонных, железобетонных изделий, преимущественно, реставрируемых элементов фасадов зданий, скульптур.
Известна композиция для пропитки бетона, включающая, мас.%: мазут 80-90; керосин 8-15; катапин 2-5 [1]. Такая композиция образует на поверхности бетонных изделий слой темного цвета и не может быть применена для пропитки поверхности реставрируемых бетонных изделий.
Задача изобретения состоит в создании композиции, пригодной для пропитки поверхности реставрируемых бетонных изделий.
Технический результат достигается тем, что композиция для пропитки бетона, включающая керосин, катапин, дополнительно содержит сырое льняное масло и вареное льняное масло при следующем соотношении компонентов, мас.%: керосин 4-6; катапин 2-4; сырое льняное масло 75-84; вареное льняное масло 10-15.
Составы композиции приведены в таблице.
Таблица
Компоненты
Содержание, мас.%:
состав 1
состав №2
состав №3
Керосин
4
5
6
Катапин
2
3
4
Сырое льняное масло
84
79
75
Вареное льняное масло
10
13
15
Путем смешивания указанных компонентов приготовляют композицию для пропитки бетона. Поверхность реставрируемого бетонного изделия, предварительно очищенную от загрязнений, подсушивают на воздухе и наносят (напыляют) на ее приготовленную композицию. Через 24 ч. после обработки изделие готово к эксплуатации. Возможно нанесение композиции под давлением (инъекция) для более глубокого проникновения ее в поры материала.
Предложенная композиция образует на поверхности бетонных изделий желтоватый прозрачный слой, обеспечивает надежную защиту от проникновения в бетон влаги и загрязнений, не ухудшает внешний вид изделий.
Источники информации
1. А.с. №1244133 СССР, С04В 41/48, 1986.